(57)【要約】【課題】  低荷重領域で良好な放熱性能が得られる熱伝導性シート、この熱伝導性シートを用いた半導体装置及び半導体装置の製造方法を提供する。【解決手段】  本発明に係る半導体装置の製造方法は、厚さが１．５ｍｍ以下であり、繊維状の熱伝導性フィラーを含有し、繊維状の熱伝導性フィラーが熱源２２側から放熱部材２３側に向かって配向した熱伝導性シート１を、熱源２２と放熱部材２３との間に挟持した状態で０．０５〜０．３ＭＰａの荷重をかけて圧着する圧着工程を有する。【選択図】  なし【特許請求の範囲】
【請求項１】
熱源と、放熱部材と、上記熱源と上記放熱部材との間に挟持される熱伝導性シートとを備える半導体装置の製造方法において、
厚さが１．５ｍｍ以下であり、繊維状の熱伝導性フィラーを含有し、上記繊維状の熱伝導性フィラーが上記熱源側から上記放熱部材側に向かって配向した熱伝導性シートを、上記熱源と上記放熱部材との間に挟持した状態で０．０５〜０．３ＭＰａの荷重をかけて圧着する圧着工程を有する半導体装置の製造方法。
【請求項２】
上記熱源と上記熱伝導性シートの間及び上記放熱部材と上記熱伝導性シートの間の少なくとも一方に、放熱性グリスを塗布して介在させる塗布工程をさらに有し、
上記圧着工程では、上記塗布工程で放熱性グリスを塗布した上記熱伝導性シートを、上記熱源と上記放熱部材との間に挟持した状態で圧着する請求項１記載の半導体装置の製造方法。
【請求項３】
熱源と、放熱部材と、上記熱源と上記放熱部材との間に挟持される熱伝導性シートとを備える半導体装置において、
厚さが１．５ｍｍ以下であり、繊維状の熱伝導性フィラーを含有し、上記繊維状の熱伝導性フィラーが上記熱源側から上記放熱部材側に向かって配向した熱伝導性シートを、上記熱源と上記放熱部材との間に挟持した状態で０．０５〜０．３ＭＰａの荷重をかけて圧着することによって得られる半導体装置。
【請求項４】
上記熱源と上記熱伝導性シートの間及び上記放熱部材と上記熱伝導性シートの間の少なくとも一方に、放熱性グリスが介在する請求項３記載の半導体装置。
【請求項５】
半導体装置の熱源と放熱部材との間に挟持される熱伝導性シートにおいて、
厚さが１．５ｍｍ以下であり、繊維状の熱伝導性フィラーを含有し、上記繊維状の熱伝導性フィラーが上記熱源側から上記放熱部材側に向かって配向している熱伝導性シート。
【請求項６】
少なくとも一方の表面に放熱性グリスが塗布されている請求項５記載の熱伝導性シート。
【請求項７】
絶縁性フィラー、導電性フィラー及び半導電性フィラーのうち少なくとも一種をさらに含有する請求項６記載の熱伝導性シート。
【発明の詳細な説明】
【技術分野】
【０００１】
本発明は、発熱性電子部品等の放熱を促す熱伝導性シート、この熱伝導性シートを用いた半導体装置及び半導体装置の製造方法に関する。
【背景技術】
【０００２】
半導体装置が駆動すると多大な熱が発生し、発生した熱が蓄積されると半導体素子の駆動性を悪くし、半導体装置に不具合が生じることがある。そこで、熱源である半導体素子に放熱部材を接合させて外部に熱を放散させる方法が一般的に用いられており、この放熱部材と半導体素子との接合に、炭素繊維等の熱伝導性フィラーを樹脂に配合し、シート化した熱伝導性シートが使用されている。
【０００３】
例えば、特許文献１には、第１乃至第３のシートからなる３層構造の熱伝導性シートが提案されているが、真中の第２の熱伝導性シートは絶縁性であり、導電性の炭素繊維を含有することは開示されていない。
【０００４】
また、特許文献２には、高分子マトリックス材料と、黒鉛化炭素繊維を含有する高分子組成物に、外部から磁場を印加して黒鉛化炭素繊維を一定方向に磁場配向させた後、高分子組成物をシート状に硬化する熱伝導性シートの製造方法が提案されている。しかし、特許文献２に記載されたように、磁場をかけて黒鉛化炭素繊維を一定方向に配向させるには大掛かりな設備が必要であり、高コスト化を招いてしまう。
【０００５】
ところで、例えば、熱源である半導体と放熱側であるヒートシンクは、ネジなどの固定手段で固定される。熱源と放熱側との間に挟持される熱伝導性シートは、熱源側である基板になるべく負荷をかけないために柔軟性が要求される。また、低荷重で固定したいという要求がある。しかし、低荷重で固定しようとすると、熱伝導性シートの本来の性能を出すことができない。
【先行技術文献】
【特許文献】
【０００６】
【特許文献１】特開２００４−８７７３５号公報
【特許文献２】特開２００３−２００４３７号公報
【発明の概要】
【発明が解決しようとする課題】
【０００７】
本発明は、このような実情に鑑みて提案されたものであり、低荷重領域で良好な放熱性能が得られる熱伝導性シート、この熱伝導性シートを用いた半導体装置及び半導体装置の製造方法を提供することを目的とする。
【課題を解決するための手段】
【０００８】
本発明は、熱源と、放熱部材と、熱源と放熱部材との間に挟持される熱伝導性シートとを備える半導体装置の製造方法において、厚さが１．５ｍｍ以下であり、繊維状の熱伝導性フィラーを含有し、繊維状の熱伝導性フィラーが熱源側から放熱部材側に向かって配向した熱伝導性シートを、熱源と放熱部材との間に挟持した状態で０．０５〜０．３ＭＰａの荷重をかけて圧着する圧着工程を有する。
【０００９】
本発明は、熱源と、放熱部材と、熱源と放熱部材との間に挟持される熱伝導性シートとを備える半導体装置において、厚さが１．５ｍｍ以下であり、繊維状の熱伝導性フィラーを含有し、繊維状の熱伝導性フィラーが熱源側から放熱部材側に向かって配向した熱伝導性シートを、熱源と放熱部材との間に挟持した状態で０．０５〜０．３ＭＰａの荷重をかけて圧着することによって得られるものである。
【００１０】
本発明は、半導体装置の熱源と放熱部材との間に挟持される熱伝導性シートにおいて、厚さが１．５ｍｍ以下であり、繊維状の熱伝導性フィラーを含有し、繊維状の熱伝導性フィラーが熱源側から放熱部材側に向かって配向している。
【発明の効果】
【００１１】
本発明によれば、厚さが１．５ｍｍ以下であり、繊維状の熱伝導性フィラーを含有し、繊維状の熱伝導性フィラーが熱源側から放熱部材側に向かって配向している熱伝導性シートを用いることにより、低荷重領域で良好な放熱性能を得ることができる。
【図面の簡単な説明】
【００１２】
【図１】本発明に係る熱伝導性シートの表面の電子顕微鏡写真を示す図である。
【図２】本発明に係る熱伝導性シートの製造方法における切断工程において用いられる超音波切断機の一例を示す外観図である。
【図３】スライス装置の一例を示す外観図である。
【図４】本発明に係る半導体装置の一例を示す概略図である。
【図５】熱伝導性シートにかける荷重と熱伝導率との関係を示すグラフである。
【図６】熱伝導性シートの厚みと熱抵抗との関係を示すグラフである。
【図７】熱伝導性シートの厚みと等価熱伝導率との関係を示すグラフである。
【図８】熱伝導性シートにかける荷重と熱抵抗との関係を示すグラフである。
【図９】熱伝導性シートにかける荷重と等価熱伝導率との関係を示すグラフである。
【図１０】熱伝導性シートにかける荷重と収縮率との関係を示すグラフである。
【発明を実施するための形態】
【００１３】
以下、本発明の実施の形態（以下、本実施の形態と称する）について、図面を参照しながら下記順序にて詳細に説明する。
１．熱伝導性シート
２．半導体装置の製造方法
３．半導体装置
【００１４】
＜１．熱伝導性シート＞
本実施の形態に係る熱伝導性シート１は、例えば、半導体装置の熱源と放熱部材との間に挟持されるものである。熱伝導性シート１は、繊維状の熱伝導性フィラーを含有し、繊維状の熱伝導性フィラーが熱源側から放熱部材側に向かって配向している。すなわち、熱伝導性シート１は、繊維状の熱伝導性フィラーが、熱伝導性シートの厚み方向に対してほぼ垂直に配向している。このように、繊維状の熱伝導性フィラーが熱伝導性シートの厚み方向に対してほぼ垂直に配向している場合には、図１に示すように熱伝導シートの表面に凹凸が存在している。そのため、良好な放熱特性を得るためには、熱伝導性シートを対象物となる熱源や放熱部材に強く押し付ける必要があり、低荷重領域で良好な放熱性能を得ることが難しい。
【００１５】
そこで、本実施の形態に係る熱伝導性シート１は、厚みを１．５ｍｍ以下とする。このように、熱伝導性シート１の厚みを１．５ｍｍ以下とすることにより、例えば、熱源と放熱部材との間に挟持した状態で荷重をかけたときに、熱伝導性シート１の厚み方向における収縮率の変化を小さくし、繊維状の熱伝導性フィラーの配向を乱れにくくすることができる。そのため、厚さが１．５ｍｍ以下であり、繊維状の熱伝導性フィラーを含有する熱伝導性シート１を用いることにより、低荷重領域で良好な放熱性能を得ることができる。
【００１６】
また、熱伝導性シート１は、少なくとも一方の表面に放熱性グリスが塗布されていることが好ましい。このように、熱伝導性シート１の少なくとも一方の表面に放熱性グリスが塗布されていることにより、熱伝導性シート１の表面に存在する凹凸を放熱性グリスによって埋められるため、例えば、熱源と放熱部材との間に挟持した状態で荷重をかけたときに、低荷重領域での放熱性能をより良好にすることができる。このように、低荷重領域でより良好な放熱性能を得ることができるため、例えば、熱源側の基板にかかる負荷をより抑制することができる。また、熱伝導性シート１の少なくとも一方の表面に放熱性グリスが塗布されていることにより、例えば、熱源と放熱部材との間に熱伝導性シート１が挟持された状態において、熱伝導性シート１の位置ずれを抑制することができる。
【００１７】
熱伝導性シート１は、例えば、硬化性樹脂組成物と、繊維状の熱伝導性フィラーと、繊維状の熱伝導性フィラーを所定の方向に整列させる充填材とを含有する熱伝導性組成物を含む。繊維状の熱伝導性フィラーは、熱伝導性シート１の厚み方向に沿って配向されている。
【００１８】
熱伝導性シートに含まれる硬化性樹脂組成物は、特に限定されず、例えば、シリコーン系接着剤、アクリル樹脂系接着剤等が用いられる。シリコーン系接着剤としては、縮合硬化型や付加硬化型のものを用いることができる。硬化性樹脂組成物の含有量は、特に限定されないが、例えば、２５〜４５体積％とすることができる。
【００１９】
繊維状の熱伝導性フィラーとしては、例えば、炭素繊維を用いることができ、特にピッチ系の炭素繊維を用いることが好ましい。ピッチ系の炭素繊維は、ピッチを主原料とし、溶融紡糸、不融化及び炭化などの各処理工程後に２０００〜３０００℃又は３０００℃を超える高温で熱処理して黒鉛化させたものである。原料ピッチは、光学的に無秩序で偏向を示さない等方性ピッチと、構成分子が液晶状に配列し、光学的異方性を示す異方性ピッチ（メソフェーズピッチ）に分けられる。異方性ピッチから製造された炭素繊維は、等方性ピッチから製造された炭素繊維よりも機械特性に優れており、電気及び熱の伝導性が高くなる。そのため、メソフェーズピッチ系の黒鉛化炭素繊維を用いることが好ましい。
【００２０】
繊維状の熱伝導性フィラーの平均繊維長は、１００μｍ以上であることが好ましい。繊維状の熱伝導性フィラーの平均繊維長を１００μｍ以上とすることにより、繊維状の熱伝導性フィラーが同じ方向に整列しやすくなるため、熱伝導性シートの厚み方向の熱伝導性をより良好にすることができる。
【００２１】
熱伝導性シート中の繊維状の熱伝導性フィラーの含有量は、１５〜２５体積％とすることが好ましい。繊維状の熱伝導性フィラーの含有量を１５体積％以上とすることにより、より効果的に熱抵抗値を下げることができるため、熱伝導性シートの厚み方向の熱伝導性をより良好にすることができる。また、繊維状の熱伝導性フィラーの含有量を２５体積％以下とすることにより、例えば押出機で熱伝導性組成物を押出す際に、押出しが困難となることを防止することができる。
【００２２】
充填材は、熱伝導性組成物における繊維状の熱伝導性フィラーとの流速の違いにより、所定の方向に繊維状の熱伝導性フィラーを整列させやすくする、すなわち、繊維状の熱伝導性フィラーを押出方向に沿って繊維状の熱伝導性フィラーを配向させやすくするために用いられている。また、充填材は、熱伝導性材料として機能させるためにも用いられている。
【００２３】
充填材としては、絶縁性フィラー、導電性フィラー及び半導電性フィラーを用いることが好ましい。例えば、アルミナ、窒化アルミニウム、窒化ホウ素、酸化亜鉛、シリコン粉、金属粉末を用いることができる。窒化アルミニウムは、その分子内に窒素を有しており、この窒素が硬化性樹脂組成物の反応を阻害して、熱伝導性組成物の粘度の上昇を抑制する。そのため、充填材として、窒化アルミニウムを用いることにより、充填材としてアルミナ粒子のみを用いたときと比較して、より効果的に繊維状の熱伝導性フィラーを所定の方向、すなわち、熱伝導性シートの厚み方向に沿って配向させることができる。したがって、充填材として、窒化アルミニウムを用いることにより、より効果的に繊維状の熱伝導性フィラーを熱伝導性シートの厚み方向に沿って配向させることができるため、熱伝導性シートの厚み方向の熱伝導性を良好にすることができる。
【００２４】
また、充填材としては、粒径が異なる２種以上の球状粒子を用いることにより、より効果的に、熱伝導性シートの厚み方向に沿って繊維状の熱伝導性フィラーを配向させやすくすることができる。このように、充填材として、粒径が異なる２種以上の球状粒子を用いることにより、繊維状の熱伝導性フィラーが熱伝導性シートの厚み方向に沿って配向されるため、熱伝導性シートの厚み方向の熱伝導性をより良好にすることができる。
【００２５】
熱伝導性シート中の充填材の含有量は、４０〜５０体積％とすることが好ましい。また、窒化アルミニウムは、熱伝導性シート中において５．１体積％以上含むことが好ましい。熱伝導性シート中における窒化アルミニウムの含有量を５．１体積％以上とすることにより、熱伝導性組成物の粘度の上昇を効果的に抑制し、より効果的に繊維状の熱伝導性フィラーを熱伝導性シートの厚み方向に沿って配向させることができる。これにより、伝導性シートの厚み方向の熱伝導性をより良好にすることができる。
【００２６】
充填材の平均粒子径は、０．５〜５μｍであることが好ましい。充填材の平均粒子径を０．５μｍ以上５μｍ以下とすることにより、熱伝導性材料として十分に機能し、また、熱伝導性組成物中において、繊維状の熱伝導性フィラーの配向が乱されにくくなるため、熱伝導性シート１の厚み方向の熱伝導性をより良好にすることができる。
【００２７】
また、充填材として、上述したように、粒径が異なる２種以上の球状粒子を用いた場合には、大きい球状粒子を２〜５μｍとし、小さい球状粒子を０．３〜２μｍとすることが好ましい。これにより、より効果的に、熱伝導性シートの厚み方向に沿って繊維状の熱伝導性フィラーを配向させやすくすることができる。
【００２８】
上述した熱伝導性シート１は、例えば、以下のような方法で作製することができる。本実施の形態に係る熱伝導性シートの製造方法は、熱伝導性組成物作成工程と、配向工程と、切断工程とを有する。
【００２９】
熱伝導性組成物作成工程においては、上述した熱伝導性組成物を作成する。熱伝導性組成物中の配合量は、例えば、繊維状の熱伝導性フィラーを１５〜２５体積％とし、充填材を４０〜５０体積％とすることが好ましい。また、熱伝導性組成物において、充填材として、窒化アルミニウムを５．１体積％以上含有させることが好ましい。
【００３０】
配向工程においては、熱伝導性組成物作成工程で作成した熱伝導性組成物を柱状に形成するとともに、繊維状の熱伝導性フィラーを柱状の長手方向に配向させる。配向工程においては、例えば、離型材を塗布した金型の中に押出しすることによって、図２に示すように、繊維状の熱伝導性フィラーが柱状の長手方向Ｌに配向された柱状の熱伝導性組成物２を形成することができる。また、配向工程においては、例えば、熱伝導性組成物作成工程で作成した熱伝導性組成物を、離型材を塗布したポリエステルフィルム上に塗布して、柱状の熱伝導性組成物２を形成してもよい。
【００３１】
切断工程においては、配向工程で形成した柱状の熱伝導性組成物２を、長手方向と直交する方向に、超音波切断機により所定の寸法に切断して熱伝導性シート１を得る。
【００３２】
切断工程においては、例えば、図２及び図３に示すように、超音波切断機３を用いて、柱状の熱伝導性組成物２の長手方向Ｌと直交する方向Ｖに柱状の熱伝導性組成物２を超音波カッター４でスライスすることにより、繊維状の熱伝導性フィラーの配向を保った状態で熱伝導性シート１を形成することができる。そのため、繊維状の熱伝導性フィラーの配向が厚み方向に維持され、熱伝導特性が良好な熱伝導性シート１を得ることができる。
【００３３】
超音波切断機３は、図２に示すように、柱状の熱伝導性組成物２が載置されるワークテーブル５と、超音波振動を加えながらワークテーブル５上の柱状の熱伝導性組成物２をスライスする超音波カッター４とを備える。
【００３４】
ワークテーブル５は、金属製の移動台６上に、シリコーンラバー７が配設されている。移動台６は、移動機構８によって所定の方向に移動可能とされ、柱状の熱伝導性組成物２を超音波カッター４の下部へ、順次、送り操作する。シリコーンラバー７は、超音波カッター４の刃先を受けるに足りる厚さを有する。ワークテーブル５は、シリコーンラバー７上に柱状の熱伝導性組成物２が載置されると、超音波カッター４のスライス操作に応じて移動台６が所定方向へ移動され、柱状の熱伝導性組成物２を順次超音波カッター４の下部に送る。
【００３５】
超音波カッター４は、柱状の熱伝導性組成物２をスライスするナイフ９と、ナイフ９に超音波振動を付与する超音波発振機構１０と、ナイフ９を昇降操作する昇降機構１１とを有する。
【００３６】
ナイフ９は、ワークテーブル５に対して刃先が向けられ、昇降機構１１によって昇降操作されることによりワークテーブル５上に載置された柱状の熱伝導性組成物２をスライスしていく。ナイフ９の寸法や材質は、柱状の熱伝導性組成物２の大きさや組成等に応じて決定される。例えば、ナイフ９は、幅４０ｍｍ、厚さ１．５ｍｍ、刃先角度１０°の鋼からなる。
【００３７】
超音波発振機構１０は、ナイフ９に対して柱状の熱伝導性組成物２のスライス方向に超音波振動を付与するものであり、例えば、発信周波数が２０．５ｋＨｚで、振幅を５０μｍ、６０μｍ、７０μｍの３段階に調整可能とされている。
【００３８】
このような超音波切断機３は、超音波カッター４に超音波振動を付与しながら柱状の熱伝導性組成物２をスライスしていくことにより、熱伝導性シート１の繊維状の熱伝導性フィラーの配向を熱伝導性シート１の厚み方向に保つことができる。
【００３９】
超音波切断機３によって超音波振動を付与しながらスライスした熱伝導性シート１は、超音波振動を付与せずにスライスした熱伝導性シートに比べて、熱抵抗が低く抑えられる。超音波切断機３は、超音波カッター４にスライス方向への超音波振動を付与していることから、界面熱抵抗が低く、熱伝導性シート１の厚み方向に配向されている繊維状の熱伝導性フィラーがナイフ９によって横倒しされ難いことによる。一方、超音波振動を付与せずにスライスした熱伝導性シートでは、ナイフの摩擦抵抗によって繊維状の熱伝導性フィラーの配向が乱れ、切断面への露出が減少してしまい、そのため、熱抵抗が上昇してしまう。したがって、超音波切断機３を用いることにより、熱伝導特性に優れた熱伝導性シート１を得ることができる。
【００４０】
＜２．半導体装置の製造方法＞
本実施の形態に係る半導体装置の製造方法は、図４に示すように、基板２１上の熱源２２と、放熱部材２３と、熱源２２と放熱部材２３との間に挟持される熱伝導性シート１とを備える半導体装置２０を製造し、例えば、塗布工程と、圧着工程とを有する。熱源２２は、例えば、半導体素子で構成されており、ＣＰＵ、ＭＰＵなどが挙げられる。放熱部材２３は、熱源２２から発生する熱を伝導して外部に放散させるものであれば特に限定されず、例えば、放熱器、冷却器、ヒートシンク、ヒートスプレッダー、ダイパッド、プリント基板、冷却ファン、ペルチェ素子、ヒートパイプなどが挙げられる。
【００４１】
塗布工程においては、例えば、図４に示すように、熱源２２と熱伝導性シート１の間及び放熱部材２３と熱伝導性シート１の間に、放熱性グリス２４を塗布して介在させる。放熱性グリス２４は、熱伝導性を有するグリスであり、例えば、熱伝導性シート１よりも熱伝導性が低いものが用いられる。放熱性グリス２４としては、例えば、液状ポリマー基油（ベースオイル）に増稠剤と熱伝導性フィラーとの組み合わせ、或いは、増稠作用を有する熱伝導性フィラーを配合して得られたグリス状のペーストを用いることができる。放熱性グリス２４の量は、特に限定されないが、例えば、熱源２２と熱伝導性シート１の間及び放熱部材２３と熱伝導性シート１の間から多少はみ出す程度の量を用いればよい。このように、熱源２２と熱伝導性シート１の間及び放熱部材２３と熱伝導性シート１の間から多少はみ出す程度の量を用いることにより、熱源２２と放熱部材２３との間の絶縁性を確実に確保することができる。
【００４２】
圧着工程においては、例えば、熱源２２と放熱部材２３との間に熱伝導性シート１を挟持した状態で０．０５〜０．３ＭＰａの荷重をかけて圧着する。圧着方法は、特に限定されず、例えば、固定手段を用いて、熱源２２と放熱部材２３との間に熱伝導性シート１が挟持された半導体装置２０を締め付けることにより、熱源２２と放熱部材２３と熱伝導性シート１とを一体化する方法が挙げられる。
【００４３】
本実施の形態に係る半導体装置の製造方法によれば、圧着工程において、上述したように、厚さが１．５ｍｍ以下であり、繊維状の熱伝導性フィラーを含有する熱伝導性シート１を熱源２２と放熱部材２３との間に挟持した状態で圧着する。このように、熱伝導性シート１の厚みを１．５ｍｍ以下とすることにより、例えば、熱源と放熱部材との間に挟持した状態で荷重をかけたときに、熱伝導性シート１の厚み方向における収縮率の変化を小さくし、繊維状の熱伝導性フィラーの配向を乱れにくくすることができる。そのため、厚さが１．５ｍｍ以下であり、繊維状の熱伝導性フィラーを含有する熱伝導性シート１を用いることにより、低荷重領域で良好な放熱性能を得ることができる。
【００４４】
また、本実施の形態に係る半導体装置の製造方法によれば、塗布工程において、熱源２２と熱伝導性シート１の間及び放熱部材２３と熱伝導性シート１の間に放熱性グリス２４を塗布することにより、熱伝導性シート１の表面に存在する凹凸を放熱性グリス２４によって埋めることができる。そのため、圧着工程において、熱源２２と放熱部材２３との間に熱伝導性シート１が挟持された状態で荷重をかけたときに、熱伝導性シート１の低荷重領域での放熱性能をより良好にすることができる。このように、低荷重領域でより良好な放熱性能を得ることができるため、例えば、熱源２２側の基板２１にかかる負荷をより抑制することができる。
【００４５】
また、熱伝導性シート１の少なくとも一方の表面に放熱性グリスが塗布されていることにより、例えば、熱源２２と放熱部材２３との間に熱伝導性シート１が挟持された状態において、熱伝導性シート１の位置ずれを抑制することができる。
【００４６】
なお、上述した説明では、圧着工程において、熱源２２と熱伝導性シート１の間及び放熱部材２３と熱伝導性シート１の間に放熱性グリス２４を塗布して介在させるものとして説明したが、この例に限定されるものではない。例えば、圧着工程では、熱源２２と熱伝導性シート１の間及び放熱部材２３と熱伝導性シート１の間の少なくとも一方に、放熱性グリス２４を塗布して介在させるようにしてもよい。また、圧着工程では、表面に放熱性グリス２４が塗布されていない熱伝導性シート１を介在させるようにしてもよい。
【００４７】
＜３．半導体装置＞
本実施の形態に係る半導体装置２０は、上述した半導体装置の製造方法によって作製することができる。半導体装置２０は、例えば図４に示すように、基板２１上の熱源２２と、放熱部材２３と、熱源２２と放熱部材２３との間に挟持される熱伝導性シート１とを備える。また、半導体装置２０は、熱源２２と熱伝導性シート１の間及び放熱部材２３と熱伝導性シート１の間の少なくとも一方に、放熱性グリス２４が介在する。半導体装置２０において、熱源２２から発生した熱は、熱源２２→（放熱性グリス２４）→熱伝導性シート１→（放熱性グリス２４）→放熱部材２３の経路で伝達され、この結果、熱源２２が冷却される。
【実施例】
【００４８】
以下、本発明の実施例について説明する。なお、本発明は、これらの実施例に限定されるものではない。
【００４９】
（実施例１）
実施例１では、シリコーン３７．６質量％、平均粒径３μｍのアルミナ粒子（電気化学工業株式会社製、製品名：ＤＡＷ−０３）２５質量％と、平均粒径１μｍの窒化アルミニウム粒子（株式会社トクヤマ社製）１７．３質量％と、平均長軸長さ２００μｍ、平均短軸長さ８μｍのピッチ系炭素繊維（帝人株式会社製）２０．１質量％とを分散させて、熱伝導性組成物を調製した。得られた熱伝導性組成物を、押出機（２０ｍｍ×２０ｍｍ）により押出して、ピッチ系炭素繊維が一方向（押出方向）に優先的に配向した熱伝導成形体を得た。得られた熱伝導成形体をピッチ系炭素繊維が優先的に配向している方向に対して垂直に超音波カッターにより切断して、厚み１．５ｍｍの熱伝導性シートを作製した。超音波カッターのスライス速度は、毎秒５０ｍｍとした。また、超音波カッターに付与する超音波振動は、発振周波数を２０．５ｋＨｚとし、振幅を６０μｍとした。以上により、厚み２．０ｍｍ、１５ｍｍ、１５ｍｍの正方形状の熱伝導性シートを得た。得られた熱伝導性シートは、その断面をマイクロスコープ（ＨｉＲＯＸＣｏＬｔｄ製、ＫＨ７７００）で観察したところ、ピッチ系炭素繊維が熱伝導性シートの厚み方向に対して０〜１０度に配向していた。
【００５０】
次に、作製した熱伝導性シートの両面に、４Ｗ／ｍＫの放熱性グリス（製品名、ＴＩＧ４０００、モメンティブ・パフォーマンス・マテリアルズ株式会社製）を厚さ０．２ｍｍで塗布した。この放熱性グリスを両面に塗布した熱伝導性シートを、ＡＳＴＭ−Ｄ５４７０に準拠した熱伝導測定装置のヒーター側の金属ロッド（熱源）と、冷却側の金属ロッド（放熱部材）との間に介在させて、０．０５〜０．３ＭＰａの範囲で荷重をかけて測定した。
【００５１】
（実施例２）
実施例２では、実施例１で作製した熱伝導性シートの片面にのみ４Ｗ／ｍＫの放熱性グリスを厚さ０．２ｍｍで塗布した。放熱性グリスを片面に塗布した熱伝導性シートを、ＡＳＴＭ−Ｄ５４７０に準拠した熱伝導測定装置のヒーター側の金属ロッド（熱源）と、冷却側の金属ロッド（放熱部材）との間に介在させて、０．０５〜０．３ＭＰａの範囲で荷重をかけて測定した。
【００５２】
（実施例３）
実施例３では、実施例１で作製した熱伝導性シートの両面に４Ｗ／ｍＫの放熱性グリスを厚さ０．２ｍｍで塗布した。熱伝導シートとして、図１に示すように、両面から目視で確認可能な微細な貫通孔があるものを用いた。この放熱性グリスを両面に塗布した熱伝導性シートを、ＡＳＴＭ−Ｄ５４７０に準拠した熱伝導測定装置のヒーター側の金属ロッド（熱源）と、冷却側の金属ロッド（放熱部材）との間に介在させて、０．０５〜０．３ＭＰａの範囲で荷重をかけて測定した。
【００５３】
（実施例４）
実施例４では、実施例１で作製した熱伝導性シートの片面にのみ４Ｗ／ｍＫの放熱性グリスを厚さ０．２ｍｍで塗布した。熱伝導シートとして、図１に示すように、両面から目視で確認可能な微細な貫通孔があるものを用いた。この放熱性グリスを片面に塗布した熱伝導性シートを、ＡＳＴＭ−Ｄ５４７０に準拠した熱伝導測定装置のヒーター側の金属ロッド（熱源）と、冷却側の金属ロッド（放熱部材）との間に介在させて、０．０５〜０．３ＭＰａの範囲で荷重をかけて測定した。
【００５４】
（実施例５）
実施例５では、実施例１で作製した熱伝導性シートであって放熱性グリスを塗布していない熱伝導性シートを、ＡＳＴＭ−Ｄ５４７０に準拠した熱伝導測定装置のヒーター側の金属ロッド（熱源）と、冷却側の金属ロッド（放熱部材）との間に介在させて、０．０５〜０．３ＭＰａの範囲で荷重をかけて測定した。
【００５５】
（比較例１）
比較例１では、シリコーン２２．８質量%と、窒化アルミニウム（５０μｍ）及び窒化アルミニウム（１μｍ）を合計７７．２質量%とを混合して、熱伝導組成物を調製し、厚さ０．２ｍｍの熱伝導性シートを作製した。この熱伝導性シートをＡＳＴＭ−Ｄ５４７０に準拠した熱伝導測定装置のヒーター側の金属ロッド（熱源）と、冷却側の金属ロッド（放熱部材）との間に介在させて、０．０５〜０．３ＭＰａの範囲で荷重をかけて測定した。
【００５６】
（比較例２）
比較例２では、実施例１で作製した熱伝導シートの両面に、比較例２で作製した厚さ０．２ｍｍの熱伝導シートを配置した。このシートをＡＳＴＭ−Ｄ５４７０に準拠した熱伝導測定装置のヒーター側の金属ロッド（熱源）と、冷却側の金属ロッド（放熱部材）との間に介在させて、０．０５〜０．３ＭＰａの範囲で荷重をかけて測定した。
【００５７】
実施例１〜実施例５、比較例１〜比較例２の条件等をまとめたものを表１に示す。
【００５８】
【表１】
2013131564.tif 000002
【００５９】
図５は、熱伝導性シートにかけた荷重と熱伝導率との関係を示すグラフである。図５において、（◆）は実施例１、（■）は実施例２、（▲）は実施例３、（×）は実施例４、（＊）は実施例５、（●）は比較例１、（＋）は比較例２の結果を示す。図５に示すように、熱源と放熱部材との間に、実施例１〜実施例５で作製した熱伝導性シートを挟持した状態で０．０５〜０．３ＭＰａの荷重をかけた結果、放熱性能が良好であることが分かった。
【００６０】
また、熱源と熱伝導性シートの間及び放熱部材と熱伝導性シートの間の少なくとも一方に放熱性グリスを塗布した実施例１〜実施例４では、低荷重領域、すなわち、０．１ＭＰａ以下の荷重領域において、放熱性能がより良好であることが分かった。これは、熱源と熱伝導性シートの間及び放熱部材と熱伝導性シートの間の少なくとも一方に放熱性グリスを塗布することにより、熱伝導性シートの表面の凹凸を埋めることができたためと考えられる。
【００６１】
続いて、熱伝導性シートの厚みと放熱性能等との関係を調べた結果を図６〜図１０に示す。以下の実験では、熱伝導性シートとして、厚さが０．３ｍｍ〜１．５ｍｍであり、繊維状の熱伝導性フィラーを含有するものを用いた。また、半導体装置において、熱源と熱伝導性シートの間及び放熱部材と熱伝導性シートの間に放熱性グリスを介在されないようにした。
【００６２】
図６は、熱伝導性シートの厚みと熱抵抗との関係を示すグラフである。図７は、熱伝導性シートの厚みと等価熱伝導率との関係を示すグラフである。図６及び図７に示す結果は、ＡＳＴＭ−Ｄ５４７０に準拠した方法で測定した。サンプルサイズは、直径２０ｍｍのものを用いた。熱伝導性シートにかける荷重は、１ｋｇｆ／ｃｍ２とした。
【００６３】
図６に示すように、熱伝導性シートが薄いほど、熱伝導性シートの熱抵抗が低く、対象物の熱を伝えやすいことが分かった。また、図７に示すように、熱伝導性シートが厚くなるほど、等価熱伝導率の数値が高くなることが分かった。これは、熱伝導性シートの表面の熱伝導率が、熱伝導性シートの内部よりも低いためと考えられる。
【００６４】
図８は、熱伝導性シートにかける荷重と熱抵抗との関係を示すグラフである。図９は、熱伝導性シートにかける荷重と等価熱伝導率との関係を示すグラフである。図８及び図９に示す結果は、ＡＳＴＭ−Ｄ５４７０に準拠した方法で測定した。サンプルサイズは、直径２０ｍｍのものを用いた。
【００６５】
図８及び図９に示すように、熱伝導性シートの厚みが０．７５ｍｍ以上では、２ｋｇｆ／ｃｍ２（約０．２ＭＰａ）をピークにして、熱伝導性シートの熱特性が悪くなることが分かった。また、熱伝導性シートの厚みが０．５ｍｍ以下では、３ｋｇｆ／ｃｍ２（約０．３ＭＰａ）までは、熱伝導性シートにかかる荷重が高いほど、熱伝導性シートの熱特性が良い結果となることが分かった。
【００６６】
図１０は、熱伝導性シートにかける荷重と収縮率との関係を示すグラフである。図１０に示す結果は、ＡＳＴＭ−Ｄ５４７０に準拠した方法で測定した。サンプルサイズは、直径２０ｍｍのものを用いた。
【００６７】
図１０に示すように、熱伝導性シートにかかる荷重が高いほど、熱伝導性シートの収縮率が高くなることが分かった。また、熱伝導性シートの厚みが０．３ｍｍ以下では、熱伝導性シートにかかる荷重を高くしても、熱伝導性シートの収縮率の変化が少ないことが分かった。
【００６８】
以上のように、図５に示す結果から、熱伝導性シートの厚みを１．５ｍｍとすることにより、熱源と放熱部材との間に熱伝導性シートを挟持した状態で荷重をかけたときに、低荷重領域で良好な放熱性能が得られることが分かった。
【００６９】
また、図５に示す結果から、熱源と熱伝導性シートの間及び放熱部材と熱伝導性シートの間の少なくとも一方に放熱性グリスを介在させた場合には、放熱性グリスを介在させない場合と比較して、低荷重領域、すなわち、０．１ＭＰａ以下の荷重領域において、放熱性能をより良好にできることが分かった。
【００７０】
また、熱伝導性シートの厚みが１．５ｍｍ未満であっても、熱源と熱伝導性シートの間及び放熱部材と熱伝導性シートの間の少なくとも一方に放熱性グリスが介在している場合には、低荷重領域、すなわち、０．１ＭＰａ以下の荷重領域において、放熱性能をより良好にできると考えられる。
【符号の説明】
【００７１】
１  熱伝導性シート、２  柱状の熱伝導性組成物、３  超音波切断機、４  超音波カッター、５  ワークテーブル、６  移動台、７  シリコーンラバー、８  移動機構、９  ナイフ、１０  超音波発振機構、１１  昇降機構、２０  半導体装置、２１  基板、２２  熱源、２３  放熱部材
【図１】
2013131564.tif 000003
【図２】
2013131564.tif 000004
【図３】
2013131564.tif 000005
【図４】
2013131564.tif 000006
【図５】
2013131564.tif 000007
【図６】
2013131564.tif 000008
【図７】
2013131564.tif 000009
【図８】
2013131564.tif 000010
【図９】
2013131564.tif 000011
【図１０】
2013131564.tif 000012